(57)【要約】【課題】揺動部材１０のボス部１２が固定部材のスピンドル５に、金属部とその内表面に形成された樹脂層とからなるブッシュ２２を介して回転可能に外嵌合されたタイプのオートテンショナに対し、外部から過大な微小振動が入力されても、スピンドル５とブッシュ２２との間のフレッティング現象を発生し難くして、オートテンショナの長寿命化を図る。【解決手段】スピンドル５外周面とブッシュ２２内周面との組付初期状態でのクリアランスを６０μｍ以下とする。また、スピンドル５の表面硬度をＨｖ５００以上とすることで、フレッティング現象が発生したとしても、スピンドル５自体の摩耗進行を抑制する。【選択図】図２
2008057557.tif 000002
【特許請求の範囲】
【請求項１】
スピンドルを有する固定部材と、
上記スピンドルに揺動可能に外嵌合されるボス部と、該ボス部の揺動中心とオフセットした部分に回転自在に軸支され、ベルトに接触するプーリとを有する可動部と、
上記固定部材に対し可動部をプーリがベルトを押圧する方向に回動付勢する捩りコイルばねと、
上記可動部の揺動を減衰する減衰手段とを備えたオートテンショナにおいて、
上記ボス部の内部には、金属部とその内表面に形成された樹脂層とからなるブッシュが圧入により嵌合されていて、ボス部は該ブッシュを介してスピンドルに回転可能に外嵌合されており、
上記ボス部をブッシュを介してスピンドルに外嵌合して組み付けられた初期状態でのスピンドル外周面とブッシュ内周面とのクリアランスが６０μｍ以下であることを特徴とするオートテンショナ。
【請求項２】
請求項１のオートテンショナにおいて、
スピンドルの表面硬度がＨｖ５００以上であることを特徴とするオートテンショナ。
【請求項３】
請求項２のオートテンショナにおいて、
スピンドルはステンレス鋼からなり、その表面に窒化処理による窒化層が形成されていることを特徴とするオートテンショナ。
【請求項４】
中型ないし大型車両用ディーゼルエンジンの補機を駆動する補機駆動装置に設けられていることを特徴とする請求項１〜３のいずれか１つのオートテンショナ。
【発明の詳細な説明】
【技術分野】
【０００１】
本発明は、オートテンショナに関し、特に、フレッティング現象に伴う寿命低下を抑制するための対策技術に関するものである。
【背景技術】
【０００２】
従来より、例えば自動車エンジンのベルト式補機駆動装置等において、ベルトに張力を付与する一方、その張力付与動作をダンピングすることでベルトの振動（ばたつき）を抑えて安定したトルク伝達を行わせるようにしたオートテンショナは知られている。
【０００３】
具体的には、上記オートテンショナは、例えばエンジンに取付固定される固定部材と、この固定部材のスピンドル（軸部）にボス部において外嵌合されて回動可能に支持され、先端部にテンションプーリが回転自在に支持されたアーム等の可動部と、この可動部のボス部周りに配置され、一端部が固定部材に、また他端部が可動部にそれぞれ係止され、捩りトルクにより固定部材に対し可動部をテンションプーリがベルトを押圧する方向に回動付勢する捩りコイルばねと、可動部の揺動を減衰する減衰手段とを備えている（例えば特許文献１参照）。
【特許文献１】特開平３−２０１４６号公報
【発明の開示】
【発明が解決しようとする課題】
【０００４】
ところで、このようなオートテンショナにおいては、可動部のボス部内にドライタイプの金属ブッシュ（例えば銅等の焼結材）を圧入して固定部材のスピンドル外周面との間に介在させ、このブッシュによって可動部の揺動（回動）を無給油によってスムーズに行わせるようになっている。
【０００５】
しかし、例えば中型ないし大型（積載重量１０トン以上のもの）のトラック等の車両に搭載されるディーゼルエンジンの補機駆動装置に上記のオートテンショナを用いた場合、エンジン自体の微小な振動が過大でかつ連続して入力されるため、可動部がスピンドル回りに揺動する通常の動きの他に、スピンドルがその軸線と交差する方向に大きく振動してブッシュとの間に叩き摩耗であるフレッティング現象が生じる。このフレッティング現象に伴い、ブッシュのうちの金属部分が表面に露出してスピンドルと金属同士の接触状態となり、このことでスピンドル外周面が削られて摩耗してブッシュ（ボス部内周面）とのクリアランスが初期の寸法よりも増大してしまい、このクリアランスの増大によってフレッティング現象による摩耗がさらに加速されることとなり、オートテンショナの大幅な寿命低下を招いて、上記車両に対して要求される耐久性を満たし得ないという問題があった。
【０００６】
本発明は斯かる点に鑑みてなされたものであり、その目的は、オートテンショナにおけるスピンドルとブッシュとの関係を適正に設定することで、オートテンショナに過大な微小振動が入力されても、スピンドルとブッシュとの間のフレッティング現象を発生し難くし、オートテンショナの長寿命化を図ることにある。
【課題を解決するための手段】
【０００７】
上記の目的を達成するために、この発明では、スピンドル外周面とブッシュ内周面との初期状態でのクリアランスを、フレッティング現象による摩耗を生起し難い寸法値に設定するようにした。
【０００８】
具体的には、請求項１の発明では、スピンドルを有する固定部材と、このスピンドルに揺動可能に外嵌合されるボス部、及び該ボス部の揺動中心とオフセットした部分に回転自在に軸支され、ベルトに接触するプーリを有する可動部と、上記固定部材に対し可動部をプーリがベルトを押圧する方向に回動付勢する捩りコイルばねと、上記可動部の揺動を減衰する減衰手段とを備えたオートテンショナが前提である。
【０００９】
そして、上記ボス部の内部には、金属部とその内表面に形成された樹脂層とからなるブッシュが圧入により嵌合されていて、ボス部は該ブッシュを介してスピンドルに回転可能に外嵌合されており、上記ボス部をブッシュを介してスピンドルに外嵌合して組み付けられた初期状態でのスピンドル外周面とブッシュ内周面とのクリアランスが６０μｍ以下であることを特徴とする。
【００１０】
上記の構成によると、可動部のボス部をブッシュを介してスピンドルに外嵌合して組み付けた初期状態でのスピンドル外周面とブッシュ内周面とのクリアランスが６０μｍ以下であって、そのクリアランス自体が極めて小さいので、オートテンショナに微小振動が過大に入力したとしても、スピンドルとブッシュとの間に叩き摩耗であるフレッティング現象そのものが発生し難くなり、オートテンショナの寿命を延ばすことができる。
【００１１】
上記初期状態でのスピンドル外周面とブッシュ内周面とのクリアランスは、６０μｍよりも大きいと、フレッティング現象の抑制効果が低いので、６０μｍ以下とする。
【００１２】
請求項２の発明では、上記スピンドルの表面硬度をビッカース硬度でＨｖ５００以上とする。すなわち、請求項１の発明のように、スピンドル外周面とブッシュ内周面との初期クリアランスを６０μｍ以下とすることによって、フレッティング現象による摩耗を発生し難くできる。そして、この発明では、スピンドル外周面の表面硬度がＨｖ５００以上と硬いので、たとえフレッティング現象が発生したとしても、発生したフレッティング現象によってスピンドル自体の摩耗が進行し難くなり、オートテンショナの長寿命化を有効に達成できる。スピンドルの表面硬度がＨｖ５００未満であると、上記効果を有効に得ることができない。
【００１３】
請求項３の発明では、上記請求項２のオートテンショナにおいて、スピンドルはステンレス鋼からなり、その表面に窒化処理による窒化層が形成されているものとする。このことで、六価クロム等の環境有害物質を用いて表面処理を施すことなく、スピンドルの表面硬度をＨｖ５００以上とすることができる。
【００１４】
請求項４の発明では、上記オートテンショナは、中型ないし大型車両用ディーゼルエンジンの補機を駆動する補機駆動装置に設けられていることを特徴とする。こうすると、長寿命化が必要な望ましい用途の最適なオートテンショナが得られる。
【発明の効果】
【００１５】
以上説明したように、請求項１の発明によると、オートテンショナの可動部におけるボス部を、金属部とその内表面に形成された樹脂層とからなるブッシュを介して固定部材のスピンドルに外嵌合した初期状態において、そのスピンドル外周面とブッシュ内周面とのクリアランスを６０μｍ以下と極めて小さくしたことにより、オートテンショナに過大な微小振動が入力したとしても、スピンドルとブッシュとの間にフレッティング現象そのものが発生し難くなり、よってオートテンショナの長寿命化を図ることができる。
【００１６】
請求項２の発明によれば、上記スピンドルの表面硬度をＨｖ５００以上とし、スピンドル外周面を高硬度にしたことにより、仮にフレッティング現象が発生したとしても、そのフレッティング現象によるスピンドル自体の摩耗の進行を抑制して、オートテンショナのより一層有効な長寿命化を図ることができる。
【００１７】
請求項３の発明によると、スピンドルをステンレス鋼とし、その表面に窒化処理を施して表面硬度をＨｖ５００以上としたことにより、六価クロム等の環境有害物質を用いて表面処理を施すことなく、スピンドルの表面硬度をＨｖ５００以上とすることができる。
【００１８】
請求項４の発明によると、オートテンショナは、中型ないし大型車両用ディーゼルエンジンの補機を駆動する補機駆動装置に設けられているものとしたことにより、長寿命化が必要な望ましい用途の最適なオートテンショナが得られる。
【発明を実施するための最良の形態】
【００１９】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２０】
図１において、１は本発明の実施形態に係るオートテンショナであって、このオートテンショナ１は、例えば中型ないし大型（積載重量１０トン以上のもの）のトラック等の車両に搭載されるディーゼルエンジンの補機駆動装置（図示せず）にベルト伝動システムとして用いられている。
【００２１】
上記補機駆動装置は、図示しないが、例えば車載エンジンのクランク軸に取り付けられたＶリブドプーリからなるクランクプーリ、空調機用コンプレッサ（補機）の回転軸に取り付けられた同様のコンプレッサプーリ、パワーステアリング用ポンプ（補機）の回転軸に取り付けられた同様のＰＳポンププーリ、オルタネータ（補機）の回転軸に取り付けられた同様のオルタネータプーリ、同様のアイドラプーリ、及び、冷却ファンを回転駆動するための平プーリからなるファンプーリを備え、これらプーリ間にＶリブドベルトからなる伝動ベルトＢ（図１で仮想線にて示す）が、上記Ｖリブドプーリからなる各プーリにあってはベルト内面をプーリに接触させた正曲げ状態で、また平プーリからなるファンーリにあってはベルト外面をプーリに接触させた逆曲げ状態でそれぞれ巻き付けられて、いわゆるサーペンタインレイアウトで巻き掛けられており、エンジンの回転によりベルトＢを各プーリ間で走行させて各補機を駆動するようにしている。
【００２２】
上記ベルトＢにおいてクランクプーリから出る側の緩み側スパンに、アームタイプの上記オートテンショナ１が配置されており、このオートテンショナ１により、緩み側スパンをベルト外面側から押圧してベルト張力を自動的に調整するようにしている。
【００２３】
上記オートテンショナ１は、図２にも示すように、エンジンに取付固定される固定部材３と、この固定部材３に揺動可能に支持された可動部としての揺動部材１０と、この揺動部材１０の揺動中心に対しオフセットした部分（後述するアーム１４の先端部）に回転自在に軸支され、ベルトＢを逆曲げ状態で押圧する平プーリからなるテンションプーリ１７と、捩りトルクにより揺動部材１０をテンションプーリ１７がベルトＢを押圧するベルト押圧方向に回動付勢する捩りコイルばね２０と、上記揺動部材１０の揺動を減衰させる３つの減衰手段とを備えている。
【００２４】
上記固定部材３は、一端（図１及び図２で上端）に開口する有底円筒状（カップ状）の例えばアルミニウム合金等からなる固定部材本体４と、この固定部材本体４の底部に同心状に一体的に立設され、先端部が固定部材本体４の開口から突出するスピンドル５（軸部）とを備えている。このスピンドル５は、小径の中心孔５ｂを持つ中空円筒状のもので、固定部材本体４底壁中心に貫通形成した嵌合孔４ａに圧入されて一体的に取付固定されている。固定部材本体４の底部外周面には複数の取付ブラケット６，６，…が突設されており、この各取付ブラケット６において、図外の取付ボルトにより固定部材３をエンジンに取付固定するようにしている。
【００２５】
また、図示しないが、固定部材本体４の側壁には、その開口側から切り欠いた切欠き又は貫通孔からなるばね係止部が形成されている。
【００２６】
一方、揺動部材１０は、固定部材本体４と同様に、例えばアルミニウム合金等からなる金属製のもので、一端（図１及び図２の下端）に開口する有底円筒状の揺動部材本体１１を備え、この揺動部材本体１１の外径は固定部材本体４と略同径とされている。揺動部材本体１１の側壁には、その開口側から切り欠いた切欠き又は貫通孔からなるばね係止部（図示せず）が形成されている。
【００２７】
上記揺動部材本体１１の底部には円筒状のボス部１２が揺動部材本体１１の開口から突出するように同心状に一体に突設され、このボス部１２内には、揺動部材本体１１の底壁を貫通するボス孔１３が形成されている。上記ボス部１２は固定部材３のスピンドル５にボス部１２先端側から外嵌合されており、このことで揺動部材１０はボス部１２にて固定部材３のスピンドル５に後述のブッシュ２２，２２を介して揺動可能（回動可能）に支持され、固定部材本体４と揺動部材本体１１とは各々の開口を対向配置して略密閉状の円筒形状を形成している。
【００２８】
上記揺動部材本体１１の底壁側外周部には、その半径方向外側に延びかつ固定部材３と反対側（図１及び図２で上側）に揺動部材本体１１の底部よりも突出する先端部１４ａを有するアーム１４が一体に形成されている。このアーム１４の先端部１４ａにはボス部１２の軸線と平行のねじ孔１５が貫通形成され、このねじ孔１５には、固定部材３と反対側（図１で上側）からプーリ軸としての取付ボルト１６が螺合締結されており、このボルト１６によって上記テンションプーリ１７がアーム１４の先端部１４ａに２つの軸受ベアリング１８，１８を介して回転自在に取付支持されている。つまり、テンションプーリ１７は、ボス部１２から偏心した取付ボルト１６上の位置に支持されている。尚、１９は軸受ベアリング１８を軸方向の側方から覆いかつワッシャを兼ねる円板状のダストシールドで、取付ボルト１６により軸受ベアリング１８，１８と共にアーム先端部１４ａに取り付けられている。
【００２９】
上記捩りコイルばね２０は、上記揺動部材１０のボス部１２周りに両端部（タング）を半径方向外側に突出させた状態で配置されている。その一方の端部は上記固定部材本体４のばね係止部に、また他方の端部は揺動部材本体１１のばね係止部にそれぞれ係止されている。また、捩りコイルばね２０は固定部材本体４と揺動部材本体１１との間に軸方向に圧縮されて介装されており、この捩りコイルばね２０のコイル径が拡大する方向の捩りトルクにより、揺動部材１０を上記テンションプーリ１７がベルトＢを押圧するベルト押圧方向に回動付勢するようになっている。
【００３０】
さらに、上記揺動部材１０の揺動を減衰させる３つの減衰手段について説明すると、まず、上記固定部材３のスピンドル５と揺動部材１０のボス部１２との間には円筒状の２つのメタルブッシュ２２，２２が介装されている。この２つのメタルブッシュ２２，２２はそれぞれボス孔１３に対し、ボス孔１３の両端開口から両ブッシュ２２，２２間に少しの間隔があくように圧入されて回動不能に一体に嵌合固定されている。そして、上記各ブッシュ２２は、例えば銅等の焼結材からなる金属製薄肉円筒体の内周面に潤滑用の樹脂層を形成したものであり、スピンドル５に外嵌合された状態で、各ブッシュ２２内周面の樹脂層の樹脂をスピンドル５外周面に転移させ、スピンドル５と揺動部材１０のボス部１２（ブッシュ２２）との間を潤滑油の供給なしでドライ潤滑し、かつ揺動部材１０の回動を減衰させるようにしている。
【００３１】
また、上記揺動部材１０のボス部１２周りには、２つ目の減衰手段としての樹脂製のスプリングサポート２３が配置されている。このスプリングサポート２３は、ボス部１２及び捩りコイルばね２０の間に配置されかつ捩りコイルばね２０の捩りトルクの反力によりボス部１２外周面に押し付けられる略円筒状の摺接部２３ａと、この摺接部２３ａのボス部１２先端側の端部から半径方向外側に突出し、捩りコイルばね２０に軸方向に押圧されて固定部材本体４の内底面に押付固定されるフランジ部２３ｂとを有する。そして、捩りコイルばね２０により、スプリングサポート２３の摺接部２３ａが押圧されて揺動部材１０のボス部１２外周面に、またボス部１２も押圧されてブッシュ２２にそれぞれ押し付けられることで、揺動部材１０の回動を減衰させる。
【００３２】
さらに、上記固定部材３のスピンドル５の先端部は、ボス部１２内のボス孔１３（揺動部材本体１１の底壁）を貫通してその外面側に突出し、この突出部分には、揺動部材１０の抜止めのための金属からなる円板状のプレート部材２６が回転不能にかしめ結合等により固定止着されている。このプレート部材２６と揺動部材本体１１の外面（ボス部１２の端面）との間には３つ目の減衰手段としての小径の樹脂製のスラストワッシャ２４が挟持されており、このスラストワッシャ２４が揺動部材本体１１外面に摺接することで、揺動部材１０の回動を減衰させる。
【００３３】
以上の構成を持つオートテンショナ１において、上記ボス部１２がブッシュ２２を介してスピンドル５に外嵌合されて組み付けられた初期状態におけるスピンドル５の外周面５ａと各ブッシュ２２の内周面２２ａとのクリアランスは６０μｍ以下とされている。この初期状態でのスピンドル５の外周面５ａとブッシュ２２の内周面２２ａとのクリアランスが６０μｍよりも大きいと、フレッティング現象の抑制効果が低いので、６０μｍ以下とする。尚、クリアランスがマイナスであると、揺動部材１０が回動不能のロック状態となるので、オートテンショナ１の使用環境の温度条件下（例えば−４０℃〜１２０℃）でもクリアランスは０以上となるようにする。また、このクリアランスの調整は、ブッシュ２２の寸法精度のばらつきを小さくすることで達成することができる。
【００３４】
また、上記スピンドル５はステンレス鋼からなり、その外周面５ａに窒素ガスによる窒化処理が施されて窒化層が形成されており、スピンドル５の外周面５ａの表面硬度はビッカース硬度でＨｖ５００以上とされている。スピンドル５の表面硬度がＨｖ５００未満であると、後述するスピンドル５の摩耗進行の抑制効果を有効に得ることはできない。
【００３５】
したがって、この実施形態においては、ディーゼルエンジンの運転中、補機駆動装置により各補機（空調機用コンプレッサ、パワーステアリング用ポンプ、オルタネータ、ファン）がベルトＢを介して駆動されているとき、オートテンショナ１の捩りコイルばね２０により揺動部材１０が回動付勢され、この付勢力によりアーム１４先端のテンションプーリ１７が伝動ベルトＢのスパンを押圧し、このことでベルトＢの張力が付与される。
【００３６】
また、ベルトＢの張力の変化により揺動部材１０のアーム１４がテンションプーリ１７と共に固定部材３のスピンドル５回りに揺動（振動）すると、その揺動が３つの減衰手段、つまりメタルブッシュ２２，２２、スプリングサポート２３及びスラストワッシャ２４の摺動抵抗により制動減衰され、ベルトＢの張力が自動的に調整される。
【００３７】
そして、上記オートテンショナ１においては、揺動部材１０のボス部１２をブッシュ２２を介してスピンドル５に外嵌合した初期状態における、スピンドル５の外周面５ａと各ブッシュ２２の内周面２２ａとのクリアランスが６０μｍ以下であり、そのクリアランス自体が極めて小さいので、このオートテンショナ１の固定部材３に対しディーゼルエンジンの運転振動に起因する、スピンドル５の軸線と交差する方向の微小振動が過大に入力されたとしても、そのスピンドル５とブッシュ２２との間には叩き摩耗であるフレッティング現象そのものが発生し難くなる。このことでオートテンショナ１の寿命を延ばすことができる。
【００３８】
また、上記スピンドル５の外周面５ａの表面硬度がＨｖ５００以上と硬いので、仮に、上記フレッティング現象が発生したとしても、そのフレッティング現象によってはスピンドル５自体の摩耗が進行し難くなり、上記オートテンショナ１の長寿命化をより一層有効に達成することができる。
【００３９】
さらに、上記スピンドル５はステンレス鋼からなり、その外周面５ａに窒化処理が施されて、その表面硬度がＨｖ５００以上とされているので、以下の効果が得られる。すなわち、スピンドル５の表面硬度をＨｖ５００以上の高硬度とするには、上記のようにステンレス鋼に窒化処理を施す他に、例えば、Ｓ４５Ｃ鋼（機械構造用炭素鋼）に硬質クロムメッキ処理や高周波焼入れを施すことで達成することができる。しかし、前者の場合、メッキ処理工程で環境有害物質である六価クロムを用いねばならず、環境問題を招くことは避けられず、実現性がない。一方、後者の場合、Ｓ４５Ｃ鋼の生材に焼入れしただけでは発錆が避けられないので、焼入れ後に燐酸マンガンの被膜を表面に形成する防錆処理を行う必要があるが、この処理によって表面が粗くなるばかりでなく、燐酸マンガン被膜が剥離して研磨材となり、母材が研磨される虞れがある。
【００４０】
しかし、ステンレス鋼に窒化処理を施すことで、上記のような問題は生じず、環境有害物質を用いることなく、また表面被膜の剥離を招くことなく、スピンドル５の表面硬度をＨｖ５００以上とすることができる。
【００４１】
（その他の実施形態）
尚、上記実施形態は、中型ないし大型車両用ディーゼルエンジンの補機を駆動する補機駆動装置に設けられるオートテンショナに適用したものであるが、本発明は、その他のエンジン等に設けられるベルト伝動システムのオートテンショナに対しても適用することができる。
【００４２】
また、上記実施形態は、アームタイプのオートテンショナ１に本発明を適用したものであるが、本発明は他のタイプのオートテンショナに対しても適用できるのは勿論である。
【実施例】
【００４３】
次に、具体的に実施した実施例について説明する。上記実施形態の如き構造を持つオートテンショナ１について、その揺動部材１０のボス部１２内に嵌合されるブッシュ２２の摩耗量を測定するための加速試験を行った。この加速試験では、評価時間が２００ｈであるときに、補機駆動装置にオートテンショナが用いられたディーゼルエンジンを搭載した中型ないし大型のトラックが１０万ｋｍ走行した状態に相当するように設定している。そして、ボス部１２をブッシュ２２を介してスピンドル５に外嵌合した初期状態でのスピンドル５外周面とブッシュ２２内周面とのクリアランスを５０μｍ、６０μｍ、８０μｍ、１１０μｍ、１８４μｍに変量させ、評価時間２００ｈまでのブッシュ摩耗量を測定した。その結果を図３に示す。
【００４４】
この図３によれば、初期のクリアランスが６０μｍよりも大きいと、評価時間２００ｈでのブッシュ摩耗量が５０μｍよりも大きくなり、実用性に問題があるのに対し、初期クリアランスが６０μｍ以下であると、評価時間２００ｈでのブッシュ摩耗量は５０μｍ以下となり（要求は６０μｍ以下）、トラックが１０万ｋｍ走行した時点でもブッシュ２２の摩耗量が極めて小さく維持されて、オートテンショナの長寿命化という要求を満たし得ることが判る。
【００４５】
また、上記実施形態のように、ステンレス鋼の表面に窒化処理をしたスピンドル５を有するオートテンショナを本発明例とし、Ｓ４５Ｃ鋼を燐酸マンガン処理したスピンドルを有するオートテンショナを比較例とした。比較例のスピンドル５表面の硬度はＨｖ１８０〜２３０であり、本発明例の表面硬度はＨｖ５００〜８００であった。その各々に対し上記と同様の加速試験を行い、各スピンドル５表面の摩耗量を測定したところ、図４に示す結果が得られた。尚、初期クリアランスは１００μｍである。
【００４６】
この図４によれば、比較例では、評価時間が２００ｈで摩耗量が略８．０μｍ以上となるのに対し、本発明例では摩耗量が２．６６〜０．９３μｍの範囲に収まり、スピンドル５の摩耗量が小さく保たれることが判る。
【産業上の利用可能性】
【００４７】
本発明は、可動部のボス部が固定部材のスピンドルに、金属部とその内表面に形成された樹脂層とからなるブッシュを介して回転可能に外嵌合されるタイプのオートテンショナの長寿命化が図れる点で、極めて有用であり、産業上の利用可能性が高い。
【図面の簡単な説明】
【００４８】
【図１】図１は、本発明の実施形態に係るオートテンショナの断面図である。
【図２】図２は、オートテンショナを分解して示す断面図である。
【図３】図３は、ブッシュの摩耗特性を試験した結果を示す図である。
【図４】図４は、スピンドルの摩耗特性を試験した結果を示す図である。
【符号の説明】
【００４９】
Ｂ  伝動ベルト
１  オートテンショナ
３  固定部材
５  スピンドル
５ａ  外周面
１０  揺動部材（可動部）
１２  ボス部
１３  ボス孔
１４  アーム
１６  取付ボルト（プーリ軸）
１７  テンションプーリ
２０  捩りコイルばね
２２  ブッシュ（減衰手段）
２２ａ  内周面
２３  スプリングサポート（減衰手段）
２４  スラストワッシャ（減衰手段）
【図１】
2008057557.tif 000003
【図２】
2008057557.tif 000004
【図３】
2008057557.tif 000005
【図４】
2008057557.tif 000006